(57)【要約】【課題】  画像を映写することが可能なスクリーンとしての機能をも併せ持つ新規なホワイトボードを提供すること。【解決手段】  基板と、当該基板上に設けられた着色層とを有するホワイトボードにおいて、前記着色層上に透明粒子を含有する光拡散層を設ける。【選択図】  図１
2006334850.tif 000002
【特許請求の範囲】
【請求項１】
基板と、当該基板上に設けられた着色層とを有するホワイトボードであって、
前記着色層上には透明粒子を含有する光拡散層が設けられていることを特徴とするホワイトボード。
【請求項２】
請求項１に記載のホワイトボードであって、
前記光拡散層に含有される透明粒子が、平均粒径の異なる２種以上の透明粒子であることを特徴とするホワイトボード。
【請求項３】
請求項２に記載のホワイトボードであって、
透明粒子の平均粒径は２種類であり、一方の透明粒子の平均粒径が５〜１０μｍであり、他方の平均粒径が１５〜２５μｍであることを特徴とするホワイトボード。
【請求項４】
請求項３に記載のホワイトボードであって、
前記光拡散層全体に対する、前記２種類の透明粒子の合計の含有率が５〜２０％であり、
前記２種類の透明粒子の比率が、平均粒径５〜１０μｍの透明粒子：平均粒径１５〜２５μｍの透明粒子＝３：７〜７：３であることを特徴とするホワイトボード。
【請求項５】
請求項１乃至請求項４のいずれか一項に記載のホワイトボードであって、
前記光拡散層の厚さが、３〜８μｍであることを特徴とするホワイトボード。
【請求項６】
請求項１乃至請求項５のいずれか一項に記載のホワイトボードであって、
前記着色層と前記光拡散層の間にはパール顔料を含有する光反射層が所定のパターンで形成されていることを特徴とするホワイトボード。
【請求項７】
請求項６に記載のホワイトボードであって、
前記パール顔料の粒径が、２〜２５μｍであることを特徴とするホワイトボード。
【請求項８】
請求項６又は請求項７に記載のホワイトボードであって、
前記光反射層の厚さが、１〜２μｍであることを特徴とするホワイトボード。
【請求項９】
請求項１乃至請求項８のいずれか一項に記載のホワイトボードにおいて、
前記着色層の厚さが、２０〜４０μｍであることを特徴とするホワイトボード。
【発明の詳細な説明】
【技術分野】
【０００１】
本発明は、ホワイトボードに関し、さらに具体的には、映写スクリーンとしての機能を併せ持つホワイトボードに関する。
【背景技術】
【０００２】
従来から、いわゆるホワイトボードは、講義や会議等の場で、文字や図形を容易に書き込んだり、消したりすることができる道具として、かつての黒板に代わって多用されていた。一方で、講義や会議等の場では、近年、パーソナルコンピュータの普及により、これを用いて予め準備された画像等を用いて説明などをすることが多く、これに伴い講義室や会議室には、前記ホワイトボードとは別に映写スクリーンも必要となることが多い。
【０００３】
しかしながら、両者とも頻繁に用いられているにも関わらず、これらは別個のものであるため、いつでも使えるように両者を常備しておくことは部屋のスペースの関係上で問題があった。
【０００４】
そこで、現在では、上記問題を解決するためにホワイトボードに映写スクリーンとしての機能を持たせる開発が進められている（特許文献１）。
【特許文献１】特開平１１−１５０７８号公報
【発明の開示】
【発明が解決しようとする課題】
【０００５】
しかしながら、ホワイトボードは元来、フェルトペンなどで書いた文字を消しやすいように作られているため、その表面は平滑で光沢を有しており、そこに画像を映写しようとすると、反射が強くて見えづらいといった問題があった。
【０００６】
この問題を解決するための方法としては、ホワイトボードの表面にいわゆるマット材を含有する層を設けることでホワイトボード表面を粗くし、これにより反射を抑えることが考えられるが、当該方法を採用すると、本来の使用態様であるホワイトボードとして使用する際に、フェルトペン等で書いた文字のインクがホワイトボード表面のマット材の細部に入り込んでしまい、文字が消えにくいといった問題が生じてしまう。
【０００７】
本発明は、このような状況においてなされたものであり、ホワイトボードでありながら、画像を映写することが可能なスクリーンとしての機能をも併せ持つ新規なホワイトボードを提供することを目的とする。
【課題を解決するための手段】
【０００８】
上記課題を解決するための第一の発明は、基板と、当該基板上に設けられた着色層とを有するホワイトボードであって、前記着色層上には透明粒子を含有する光拡散層が設けられていることを特徴とする。
【０００９】
上記発明にあっては、前記光拡散層に含有される透明粒子が、平均粒径の異なる２種以上の透明粒子であってもよい。
【００１０】
またこの場合に、透明粒子の平均粒径は２種類であり、一方の透明粒子の平均粒径が５〜１０μｍであり、他方の平均粒径が１５〜２５μｍであってもよく、さらに、前記光拡散層全体に対する、前記２種類の透明粒子の合計の含有率が５〜２０％であり、前記２種類の透明粒子の比率が、平均粒径５〜１０μｍの透明粒子：平均粒径１５〜２５μｍの透明粒子＝３：７〜７：３であってもよい。
【００１１】
また、上記発明にあっては、前記光拡散層の厚さが、３〜８μｍであってもよい。
【００１２】
さらにまた、上記発明にあっては、前記着色層と前記光拡散層の間にはパール顔料を含有する光反射層が所定のパターンで形成されていてもよい。
【００１３】
また、上記発明にあっては、前記パール顔料の粒径が、２〜２５μｍであり、前記光反射層の厚さが、１〜２μｍであり、さらに、前記着色層の厚さが、２０〜４０μｍであってもよい。
【発明の効果】
【００１４】
本発明のホワイトボードによれば、基板および着色層に加えて、透明粒子を含有する光拡散層が設けられているので、映写スクリーンとしてこれを用いた場合であっても、その表面の透明粒子それ自体によって適度に光を拡散せしめることができ、その結果、蛍光灯などの写り込みを防止することができるとともに、防眩性をも向上することができる。また、本発明のホワイトボードは、マット材を用いて単純にその表面に凹凸を付けることで光の反射を防止するのではなく、適度なカーブを有する透明粒子を用い、当該透明粒子自体によって光を拡散することにより反射を抑えているので、当該ホワイトボードの表面に記載された文字も容易に消去することができる。そして、その結果、映写スクリーンとホワイトボードを別個に準備する必要がなくなる。
【発明を実施するための最良の形態】
【００１５】
以下に、本発明のホワイトボードについて、図面を用いて具体的に説明する。
【００１６】
図１は、本発明のホワイトボードの層構成を説明するための概略断面図である。
【００１７】
本発明のホワイトボード１は、基板２と、着色層３と、透明粒子４ａ、４ｂを含有する光拡散層４とをこの順で積層することにより構成されている。
【００１８】
以下に、本発明のホワイトボードを構成する各層毎に説明する。
【００１９】
基板
基板２は、ホワイトボード１を形成するためのいわば土台として機能するものであり、この機能を果たすことができればよく、特に限定されることはない。基板２の材質としては、各種鋼板（亜鉛メッキ鋼板やステンレス鋼板など）や木板、さらには各種樹脂板などを挙げることができ、また、これらの厚さについても特に限定されることはなく、例えば、０．２〜３．０ｍｍ程度とすればよい。
【００２０】
着色層
着色層３は、前記基板２上に形成される薄層であり、前記基板２を所定の色に着色することでホワイトボートとしての最低限の機能、つまりフォルトペンなどで文字等を記入し、かつその文字を認識することができる機能を付与するためのものである。
【００２１】
ここで、「ホワイトボード」なる普通名称からも明らかなように、通常の場合、ホワイトボード１は白色を呈しているが、これは、前記何らかの基板２表面に着色層３としての白色層が形成されていることに起因している。
【００２２】
本発明においては、着色層３の色を特に限定することはなく、フェルトペンの色（つまり記入する文字等の色）との関係で、白色以外の色を選択してもよい。しかしながら、映写スクリーンとして用いることを考慮すると、暗色（黒や青色）は好ましくなく、白や薄い灰色などの明色が好適である。
【００２３】
当該着色層３を基板２上に形成する方法についても、本発明は特に限定することはなく、従来公知の方法、例えば、着色塗料を塗布するなどして任意に形成すればよい。また、着色層３の厚さについても特に限定されることはなく、例えば、２０〜４０μｍ程度としてもよい。
【００２４】
またさらに、当該着色層３は、必ずしも単一層である必要はなく、白色に深みを出すために異なる色に着色された層を幾層かに重ねてもよく、また、その表面に電子線硬化型（ＥＢ）樹脂や紫外線硬化型（ＵＶ）樹脂を塗布することで、強度を持たせるようにしてもよい。ＥＢ樹脂としては、例えば、オリゴポリエステル（メタ）アクリレート、多価アルコール（メタ）アクリレートなどを挙げることができる。なお、着色層３が複数層からなるものについては図示しない。
【００２５】
光拡散層
光拡散層４は、前記着色層３上に設けられる層であり、ホワイトボード１の表面における光の反射を調整し、ホワイトボード１を映写スクリーンとしても機能させるために設けられる層である。
【００２６】
図１に示すように、この光拡散層４は、樹脂４ｃ中に透明粒子（４ａ、４ｂ）を含有（分散）せしめることにより構成されている。このように透明粒子を用いることで、ホワイトボード１の表面に滑らかな幾何学的凹凸を与えることができ、当該凹凸によって光の反射を調整することができる。
【００２７】
光拡散層４を構成する樹脂４ｃは、透明粒子（４ａ、４ｂ）を保持・固定しておく役割を有しており、従って当該役割を果たすことができる樹脂であれば、特に限定されることはなく、適宜選択して用いることができる。具体的には、ポリエステル系樹脂、アクリル系樹脂、アルキド系樹脂等を挙げることができる。また、ホワイトボード本来の機能を考慮すると、前述した着色層３の色が当該光拡散層４によって変化してしまうことは好ましくなく、従って当該光拡散層４を構成する樹脂４ｃは無色透明であることが好ましい。
【００２８】
次に、透明粒子について説明する。
【００２９】
光拡散層４を構成する透明粒子（４ａ、４ｂ）は、前述のようにホワイトボード１の表面に滑らかな幾何学的凹凸を与え、当該透明粒子自体の光拡散性によりホワイトボード１に防眩性を付与することを目的として含有されるものである。従来からのマット材（不透明な微粒子）ではなく、透明粒子（４ａ、４ｂ）を用いた点に本発明の特徴があり、透明粒子を用いたからこそ、本発明の作用効果を奏することができる。
【００３０】
このような透明粒子（４ａ、４ｂ）にあっては、ガラスビーズや樹脂ビーズなどを適宜選択して用いることができる。より具体的には、ガラスビーズとしては、ソーダ石灰ガラスないし低アルカリガラスを挙げることができ、一方、樹脂ビーズとしては、メラミン、スチレン、アクリル、テフロン（登録商標）、ポリアクリロニトリル、等の比較的高硬度のビーズや、ナイロン、ウレタン等の比較的低硬度のビーズを挙げることができる。
【００３１】
このような各種透明粒子の中でも、本発明のホワイトボードにあっては、アクリルビーズを用いることが特に好ましい。後述するように、光拡散層４の表面には、電子線硬化型樹脂（ＥＢ樹脂）を塗布し、これを硬化させてＥＢ樹脂層を形成する場合があり、この場合に比較的低硬度の樹脂ビーズを用いると、当該ＥＢ樹脂層と樹脂ビーズとの硬さの差が大きくなってしまい好適ではなく、また、ＥＢ樹脂を硬化する際に用いられる電子線によってビーズが変形したり割れたりすることを防ぐことが必要であり、これらを考慮した結果である。
【００３２】
透明粒子（４ａ、４ｂ）の形状は、それ自体で光拡散性能を発揮できる形状であることが必要であり、同時に、ホワイトボード１に記入された文字等が容易に消せるようにすることも必要であるため、球形状であることが好ましい。
【００３３】
このような透明粒子の大きさ（粒径）については、前記透明粒子の機能を発揮できる程度の大きさ（粒径）であれば特に限定されることはないが、図示するように、平均粒径の異なる２種以上の透明粒子（図１においては大小２種類の大きさの透明粒子）を用いることが好ましい。単一の粒径の透明粒子を用いることももちろん可能であるが、そうすると、光拡散層４の表面に透明粒子が規則的に並んでしまうため、全体的には表面が平坦化してしまい、反射が生じやすくなってしまう場合が考えられるからである。また、隣接する透明粒子の隙間が小さな鋭角状を呈してしまい、そうすると、ホワイトボードに文字等を記入した場合に、そのインクが当該隙間に入り込んでしまい、インクが消え難くなってしまう場合も考えられるからである。
【００３４】
図示するように、２種以上の異なる粒径の透明粒子４ａ、４ｂを用いることにより、小さな透明粒子４ａが大きな透明粒子４ｂ同士の間に入り込むので、光拡散層４の表面に不規則な凹凸を形成することができるとともに、単一の粒径の透明粒子を用いた場合と比べて、表面に突出する粒子同士の隙間が大きくなるので、ここに文字等を記入した場合であってもインクを除去しやすくなる（インクを消せる）。
【００３５】
２種類の異なる粒径の透明粒子４ａ、４ｂを用いた場合、これらそれぞれの粒径については、前述するような作用効果を発揮するように適宜設定すればよく、特に限定することはないが、例えば、小さい方の透明粒子４ａの平均粒径を５〜１０μｍとし、大きい方の透明粒子４ｂの平均粒径を１５〜２５μｍとすることが好ましく、小さい方の透明粒子４ａの平均粒径を８μｍ、大きい方の透明粒子４ｂの平均粒径を２０μｍとすることが特に好ましい。
【００３６】
また、光拡散層４全体に対する、前記透明粒子（４ａ、４ｂ）の合計の含有率は、５〜２０％とすることが好ましく、１５％程度とすることが特に好ましい。また、粒径の異なる２種類の透明粒子を用いる場合、これらの比率は平均粒径５〜１０μｍの透明粒子：平均粒径１５〜２５μｍの透明粒子＝３：７〜７：３とすることが好ましく、１：１とすることが特に好ましい。
【００３７】
透明粒子の平均粒径、透明粒子の含有率、それぞれの透明粒子の比率などを前記範囲とすることにより、前述した効果つまり光拡散性とインク消去性とを良好にすることができる。
【００３８】
このような透明粒子（４ａ、４ｂ）を含有する光拡散層の厚さについては、前記透明粒子の効果が充分に発揮できる程度の厚さ、つまり、少なくとも含有される透明粒子のうちの一部が表面に突出する程度の厚さとすればよく、特に限定することはないが、例えば、図１に示すように、平均粒径８μｍ程度の透明粒子４ａと、平均粒径２０μｍ程度の透明粒子４ｂとを用いる場合には、樹脂４ｃの厚さは３〜８μｍであることが好ましい。この程度とすることにより、透明粒子を光拡散層４の表面に突出せしめることができ、その結果、当該表面になめらかな凹凸を形成することができ防眩性を向上することができるからである。
【００３９】
本発明のホワイトボード１にあっては、図１に示すように、光拡散層４の透明粒子が突出している部分以外の表面に表面保護層５を形成してもよい。当該層を設けることにより、ホワイトボード１の表面を強固にすることができ、耐食性や耐傷性を向上することができる。
【００４０】
表面保護層５としては、例えば、例えばオリゴポリエステル（メタ）アクリレート樹脂や多価アルコール（メタ）アクリレート樹脂等を用いた電子線硬化型樹脂層、紫外線硬化型樹脂を用いた紫外線硬化型樹脂層などを挙げることができる。
【００４１】
図２は、本発明のホワイトボードの別の実施形態を示す概略断面図である。
【００４２】
図２に示すように、本発明のホワイトボード１０にあっては、前記着色層３と前記光拡散層４の間に、パール顔料６ａを含有する樹脂６ｂからなる光反射層６が所定のパターンで形成されていてもよい。当該光反射層６を設けることにより、本発明のホワイトボード１０を映写スクリーンとして用いた場合に、映写される映像の色のコントラスト・明るさを調整することができ、映像の質感を向上することができる。
【００４３】
当該光反射層６を構成する樹脂６ｂとしては、特に限定されることはなく、パール樹脂を保持・固定することができるものであれば適宜選択して用いることができるが、具体的には、ポリエステル系樹脂、アクリル系樹脂、アルキド系樹脂、等を挙げることができる。
【００４４】
また、これらの樹脂６ｂに含有されるパール顔料６ａについても、本発明は特に限定されることはなく、公知のものを適宜選択して用いることができる。具体的には、例えば、雲母、塩基性炭酸鉛、ビスマスオキシクロライド、グラファイト、アルミニウム、アルミナ、シリカ、ガラス等を基質とし、この表面を酸化チタン、酸化鉄、酸化コバルト、チタン酸コバルトなどの金属酸化物で被覆したもの等が挙げられる。
【００４５】
当該パール顔料６ａの形状についても、本発明は特に限定することはないが、当該パール顔料６ａの作用効果を充分に発揮させるためには鱗片状とすることが好ましく、その粒径は、２〜２５μｍであることが好ましい。これ以上の粒径のパール顔料を用いた場合には、映写の際に光沢が多く発生し、反射がきつくまぶしい印象となってしまうからである。
【００４６】
光反射層６を所定のパターンで形成することにより、当光反射層６が形成されていない部分にあっては、その下に形成されている着色層３が目視できる。光反射層６の部分はパール顔料６ａにより光が反射するのに対し、着色層３の部分にあっては、光はさほど反射しない。このバランスにより、ホワイトボード１０を映写スクリーンとして用いた場合に映像のコントラスト・明るさ、さらには色の再現性を向上することができる。
【００４７】
光反射層６のパターンの形状は、特に限定されることはなく、映像のコントラストや色の再現性を考慮して任意に決定すればよい。例えば、空隙率（光反射層６が形成されていない部分の割合）を５０〜８０％程度とすることが好ましい。
【００４８】
空隙率が８０％を超える場合（光反射層の柄が少ない場合）には、映像の色のコントラストが弱くなり、一方、空隙率が５０％未満である場合（光反射層の柄が多い場合）には、正面反射がきつくまぶしい印象となる。
【００４９】
次に、本発明のホワイトボードに好適な字消し材（いわゆるホワイトボードイレーザー）について説明する。
【００５０】
本発明のホワイトボード、つまりその表面に透明粒子が突出しているホワイトボードに記入された文字等を消す場合にあっては、従来から用いられている各種の字消し（ホワイトボードイレーザー）を用いることができるが、特にメラミンスポンジを用いることが好ましい。
【００５１】
メラミンスポンジは、発泡密度が非常に高くかつ硬質であるため、本発明のように表面に凹凸があるホワイトボードに書かれた文字を好適に消去することができるからである。
【００５２】
なお、当該メラミンスポンジを用い、表面保護層として電子線硬化型樹脂層を形成した本発明のホワイトボードに対し、１２５ｇ／ｃｍ２荷重を５万回往復して擦り付ける試験をしてもホワイトボードの表面に傷がついたり、艶が変化したりすることがなかった。
【図面の簡単な説明】
【００５３】
【図１】本発明のホワイトボードの層構成を説明するための概略断面図である。
【図２】本発明のホワイトボードの別の一例を説明するための概略断面図である。
【符号の説明】
【００５４】
１、１０  …  ホワイトボード
２  …  基板
３  …  着色層
４  …  光拡散層
４ａ  …  透明粒子（小）
４ｂ  …  透明粒子（大）
４ｃ  …  樹脂
５  …  表面保護層
６  …  光反射層
６ａ  …  パール顔料
６ｂ  …  樹脂
【図１】
2006334850.tif 000003
【図２】
2006334850.tif 000004